(57)【要約】【課題】微細ピッチでの半田付けが可能であると共に、半田付け後に発生する残渣の少ないソルダペーストを提供すること。【解決手段】はんだ成分と、フラックス成分とを少なくとも含むソルダペーストにおいて、前記はんだ成分が２種以上の平均粒子径の異なるはんだ粒子を含むことを特徴とするソルダペースト。【選択図】  なし【特許請求の範囲】
【請求項１】
はんだ成分と、フラックス成分とを少なくとも含むソルダペーストにおいて、
前記はんだ成分が２種以上の平均粒子径の異なるはんだ粒子を含むことを特徴とするソルダペースト。
【請求項２】
前記はんだ粒子のアスペクト比が、１．２以下であることを特徴とする請求項１に記載のソルダペースト。
【請求項３】
平均粒子径の異なる第１のはんだ粒子および第２のはんだ粒子を含む請求項１または２に記載のソルダペーストであって、
前記第２のはんだ粒子の平均粒子径が、前記第１のはんだ粒子の平均粒子径の１／５倍〜１／１０倍の範囲内であり、
前記第１のはんだ粒子に対する前記第２のはんだ粒子の含有量比が５倍〜１０倍の範囲内であることを特徴とするソルダペースト。
【請求項４】
前記第１のはんだ粒子の平均粒子径が、２２〜４５μｍの範囲内であることを特徴とする請求項３に記載のソルダペースト。
【請求項５】
平均粒子径の異なる第１のはんだ粒子および第２のはんだ粒子を含む請求項１または２に記載のソルダペーストであって、
前記第１のはんだ粒子が、ＪＩＳ  Ｚ３２８４に規定されるＳ−３、Ｓ−４、および、Ｓ−５規格から選択されたはんだ粒子であり、前記第２のはんだ粒子が、アスペクト比１．２以下の略球形で平均粒子径５μｍ以下のはんだ粒子からなり、
前記第１のはんだ粒子に対する前記第２のはんだ粒子の含有量比が５倍〜１０倍の範囲内であることを特徴とするソルダペースト。
【請求項６】
前記はんだ成分の含有量が、７４．９重量％以上であることを特徴とする請求項１〜５のいずれか１つに記載のソルダペースト。
【発明の詳細な説明】
【技術分野】
【０００１】
本発明は電子部品を回路基板に実装するために使用されるソルダペーストに関するものである。
【背景技術】
【０００２】
ソルダペーストは、電子部品を回路基板に実装する際に用いられる材料で、はんだ粉末とフラックスとを混ぜて作られている。また、一般に、ソルダペーストとして使用されるはんだ粉末としては、用途によってＪＩＳ規格（ＪＩＳ  Ｚ  ３２８４）で定められているようにはんだ粒子の形状や大きさが定められた規格品が用いられている。
【０００３】
このソルダペーストを用いたはんだ付けは、例えば、ソルダペーストを回路基板のパッドのパターンに従ってスクリーン印刷などの方法により印刷し、その上に電子部品のリードを載置し、これをリフロー炉に通して加熱し、ソルダペーストを溶融させて、リードとパッドとを半田付けすることにより行なわれる。
【０００４】
また、ソルダペーストに最も求められる特性としては、電子機器や電子部品のより一層の小型化に対応できるように、微細なピッチで正確にはんだ付けできることが挙げられる。一方、従来のソルダペーストに含まれているはんだ粒子は、上述したようにＪＩＳ規格で定められたような規格品が用いられるのが一般的であるため、その粒子径等が一定の規定値を満たす安定した品質のものが採用されている。しかし、はんだ粒子の粒子径が一定であるため、微細ピッチでのはんだ付けが難しい場合があった。
【０００５】
このような問題に対応するために、例えば、はんだ粉末およびフラックスに、比重２．５以下で平均粒子径が１００μｍ以下の有機系又は無機系のフィラーを添加したソルダペーストが提案されている（特許文献１参照）。この技術によれば、パッド間が半田付けされるブリッジを防ぐことができる。また、より粒子径の小さい微細なはんだ粒子を用いる方法を挙げることもできる。
【特許文献１】特開平６−１８２５８７号公報
【発明の開示】
【発明が解決しようとする課題】
【０００６】
一方、環境汚染低減の点から、ソルダペーストには微細ピッチへの対応のみならず、半田付け後に発生するフラックス残渣が少ないことも求められている。このためソルダペースト中に含まれるフラックスの含有量は少ないことが好ましいが、含有量をより少なくするにも一定の限界がある。
例えば、はんだ粒子として、真球状で同一粒子径からなるはんだ粒子を用い、これらのはんだ粒子が最も充填率が高くなる細密充填構造（面心立法構造）でソルダペースト中に分散していると仮定しても、単位体積当りの充填率は７４％である。この場合、単位体積当り残りの２６％が必ずフラックスにより占められることになる。
【０００７】
加えて、上述したようなフィラーを用いたソルダペーストでは、フラックスのみならず、フィラーも残渣の原因となってしまう。さらに、微細なはんだ粒子を用いたソルダペーストでは、このような微細なはんだ粒子は製造することが難しい上に、製造コストも高いという欠点もあった。
このように、従来においては微細ピッチに対応する共に、残渣の発生量を低減することを両立させることはできていなかった。
【０００８】
本発明は、上記問題点を解決することを課題とする。すなわち、本発明は、微細ピッチでの半田付けが可能であると共に、半田付け後に発生する残渣の少ないソルダペーストを提供することを課題とする。
【課題を解決するための手段】
【０００９】
上記課題は以下の本発明により達成される。
すなわち、本発明は、はんだ成分とフラックスとを少なくとも含むソルダペーストにおいて、前記はんだ成分が２種以上の平均粒子径の異なるはんだ粒子を含むことを特徴とするソルダーペストである。
【発明の効果】
【００１０】
以上に説明したように本発明によれば、微細ピッチでの半田付けが可能であると共に、半田付け後に発生する残渣の少ないソルダペーストを提供することができる。
【発明を実施するための最良の形態】
【００１１】
以下に、本発明のソルダペーストについて詳細に説明する。
本発明のソルダペーストは、はんだ成分とフラックスとを少なくとも含むソルダペーストにおいて、前記はんだ成分が２種以上の平均粒子径の異なるはんだ粒子を含むことを特徴とする。
【００１２】
従って、本発明によれば、小さい粒子径のはんだ粒子の存在により微細ピッチでの半田付けが可能であると共に、大きい粒子径のはんだ粒子の隙間を埋めるように、小さい粒子径のはんだ粒子を充填することができるために、ソルダペースト中のはんだ成分の含有量を相対的に大きくすることができる。すなわち、はんだ成分以外の残渣の原因となるフラックス等の成分の含有量を相対的に小さくすることができる。さらに、本発明のソルダペーストは、小さい粒子径のはんだ粒子と大きい粒子径のはんだ粒子とを併用するために、相対的にコストが高く、容易に酸化し易い傾向にある等によって製造も困難な小さい粒子径のはんだ粒子のみを用いたソルダペーストと比べると安価であり製造も容易である。
【００１３】
なお、本発明において「２種以上の平均粒子径の異なるはんだ粒子を含む」とは、ソルダペースト中に含まれるはんだ粒子の粒度分布についてみた場合に、粒子径に対して少なくとも２つ以上の粒度分布のピークが確認できることを意味する。このような粒度分布は、平均粒子径の異なる２種類以上のはんだ粒子を混合することにより容易に得ることができる。また、本発明のソルダペーストには、少なくとも２種以上の平均粒子径の異なるはんだ粒子が含まれていればよいが、製造や品質管理の容易さ等、実用上の観点からは２種の平均粒子径の異なるはんだ粒子が含まれていることが好ましい。
【００１４】
また、ソルダペーストに含まれるはんだ粒子の形状は特に限定されず、不定形のものや球状のものなどを用いることができるが、ソルダペーストを回路基板等に印刷する際の塗布性の向上や、ソルダペーストに含まれるはんだ成分の割合を多くできる点では、アスペクト比が１．２以下の略球形であることが好ましい（但し、当該アスペクト比が１．２以下とは、ＪＩＳ  Ｚ３２８４に規定されるように、はんだ粒子全体の９０％以上についてアスペクト比が１．２以下であることを意味する）。なお、以下の説明においては、２種の平均粒子径の異なる球形（あるいは略球形）はんだ粒子がソルダペースト中に含まれることを前提として説明するが、本発明はこれに限定されるものではない。
【００１５】
本発明のソルダペーストのように、大きい粒子径のはんだ粒子と、小さい粒子径のはんだ粒子とを併用した場合には、はんだ成分の含有量を大きくすること容易であるが、これは以下に説明する図１および２に示す例から容易に理解することができよう。
図１は、本発明のソルダペーストのはんだ粒子の分散状態を説明するための模式断面図であり、図２は、従来のソルダペーストのはんだ粒子の分散状態を説明するための模式断面図である。なお、図１および２は、本発明のソルダペーストと従来のソルダペーストとの違いをモデル化して判り易く説明するために、はんだ粒子の分散状態を簡略化して幾何学的に示したものであり、実際の分散状態そのものを示したものではない。
【００１６】
図１および２中、１は第１のはんだ粒子（以下、「親玉」と称す場合がある）、２は第２のはんだ粒子（以下、「小玉」と称す場合がある）を表し、親玉１は真球状で同一粒子径（半径ｒ）からなり、小玉１も真球状で同一粒子径（半径ａ）からなる（但し、ｒ＞ａである）。
また、図１および２において、親玉１は、互いに接するように細密充填構造（面心立法構造）で分散しており、この構造の１層について親玉１の直径に相当する面でスライスした状態について示している。一方、小玉２は、図１に示すように、親玉１同士の間に規則的に形成された隙間を埋めるように親玉１に対応して１：１で細密充填構造で配置されている。
【００１７】
ここで、親玉１の半径をｒとすると、単位格子の体積が１６√２ｒ3、単位格子内の親玉１の体積が１６πｒ3／３であることから、単位体積当りの親玉１の占める体積比率は７４．１％｛＝（１６πｒ3／３）／（１６√２ｒ3）｝である。
一方、親玉１を基準とした単位格子内の小玉２の体積は、１６πａ3／３である。すなわち、単位体積当りの親玉１および小玉２の占める体積比率は（１６πｒ3／３＋１６πａ3／３）／（１６√２ｒ3）で表される。また、小玉２の取り得る最大半径ａ（ｍａｘ）は（√６／２−１）ｒ（親玉１の約０．４１倍）であることから、単位体積当りの親玉１および小玉２の占める最大体積比率は７４．９％である。以上に説明したように、親玉１の隙間を埋めるように小玉２を配置するだけで、ソルダペースト中のはんだ成分の含有量を多くし、残渣となるフラックス等のはんだ以外の成分の量を減らすことができる。
【００１８】
なお、現在使用されている一般的なソルダペーストの場合、はんだ成分の含有量は８５〜９２重量％、フラックス成分の含有量は８〜１５重量％である。ここで、はんだの比重を８、フラックスの比重を１と近似して体積比率に換算すると、体積比ではんだが４１〜５９％、フラックスが４１〜５９％である。
上述したようなモデルと、実際のソルダペーストとのはんだ成分の含有量の違いは、ソルダペースト中の全てのはんだ粒子同士が規則的に接触して分散しているものではないことに加え、はんだ粒子の形状が完全な真球でなく、また粒子度分布を有すること等によるものである。
【００１９】
以上に説明したような図１に示したようなモデルに対して、実際上の種々の要因が存在することを考慮した場合、第１のはんだ粒子の隙間を第２のはんだ粒子で効率的に充填するには、第１のはんだ粒子と第２のはんだ粒子との平均粒子径の比や含有量の比は以下のような範囲内であることが好ましいと考えられる。
すなわち、第２のはんだ粒子の平均粒子径は、第１のはんだ粒子の平均粒子径の１／４倍〜１／２０倍の範囲内であることが好ましく、１／５倍〜１／１０倍の範囲内であることがより好ましい。
【００２０】
第２のはんだ粒子の平均粒子径が、第１のはんだ粒子の平均粒子径の１／５倍よりも大きい場合には、両者の平均粒子径の差が小さすぎるために、相対的に粒子径の大きい第１のはんだ粒子間の隙間を埋める形で第２のはんだ粒子が存在するのではなく、第１のはんだ粒子間の隙間を押し広げる形で第２のはんだ粒子が存在することとなり、ソルダペースト中のはんだ成分の含有量を大きくすることができなくなる（すなわち、フラックス等の残渣となる成分を少なくすることができなくなる）場合がある。あるいは、微細なピッチに対応して精度よくはんだ付けすることができなくなる場合もある。
【００２１】
一方、第２のはんだ粒子の平均粒子径が、第１のはんだ粒子の平均粒子径の１／１０倍よりも小さい場合には、第２のはんだ粒子の平均粒子径が小さくなり過ぎて、製造コストが高くなったり、ソルダペーストの作製時に第２のはんだ粒子が容易に酸化してソルダペースト自体の作製が困難になる場合がある。
【００２２】
また、第１のはんだ粒子に対する第２のはんだ粒子の含有量比は４倍〜２０倍の範囲内であることが好ましく、５倍〜１０倍の範囲内であることがより好ましい。
第１のはんだ粒子に対する第２のはんだ粒子の含有量比が上記範囲内を外れる場合には、図１に説明したようなモデルのように、親玉の隙間に小玉が存在することにより充填率を効果的に上げることができなくなるため、ソルダペースト中のはんだ成分の含有量を大きくすることができなくなる場合がある。
【００２３】
なお、第１のはんだ粒子の平均粒子径は特に限定されないが、微細ピッチでのはんだ付けが可能であることや、上述した第２のはんだ粒子の平均粒子径との関係からは４〜２０μｍの範囲内であることが好ましく、５〜１０μｍの範囲内であることがより好ましい。
第１のはんだ粒子の平均粒子径が１０μｍよりも大きい場合には、微細ピッチでのはんだ付けが困難となる場合がある。また、第１のはんだ粒子の平均粒子径が５μｍよりも小さい場合には、非常に平均粒子径の小さい第２のはんだ粒子を併用しなければならず、このような第２のはんだ粒子の作製が困難となる場合がある。
【００２４】
なお、本発明において、平均粒子径とはレーザーやＸ線等を利用してはんだ粒子を顕微鏡観察して得られた画像を画像処理することにより算出して求めた値を示す。
【００２５】
なお、ソルダペーストは、既述したように一般的にはＪＩＳ  Ｚ３２８４で定められた規格のはんだ粒子を用いて作製される。例えば、アスペクト比が１．２以下の略球形のはんだ粒子はＳ−１〜Ｓ−５の５段階の規格が定められており、平均粒子径ではなく、特定の粒径範囲内のはんだ粉末（粒子）の重量比により規定されている（ＪＩＳ  Ｚ３２８４、表２参照）。
例えば、Ｓ−３規格では、６３〜２２μｍの範囲内のはんだ粉末（粒子）が９０重量％以上含まれており、Ｓ−４規格では、４５〜２２μｍの範囲内のはんだ粉末（粒子）が９０重量％以上含まれており、Ｓ−５規格では３８〜２２μｍの範囲内のはんだ粉末（粒子）が９０重量％以上含まれている。
【００２６】
ここで、平均粒子径については特に定められていないＪＩＳ規格品のはんだ粒子を第１のはんだ粒子として用いる場合には、第１のはんだ粒子の粒度分布の９０重量％以上を構成するはんだ粒子の粒径下限値を基準にして第２のはんだ粒子の平均粒子径を決めることも可能である。
すなわち、この場合、図１に説明したようなモデルから、充填率が最大になる親玉に対する小玉の直径比が約５倍であることから、第１のはんだ粒子が、ＪＩＳ  Ｚ３２８４に規定されるＳ−３、Ｓ−４、および、Ｓ−５規格から選択されたはんだ粒子である場合には、第２のはんだ粒子は、アスペクト比１．２以下の略球形で平均粒子径１０μｍ以下のはんだ粒子からなることが好ましく、平均粒子径は５μｍ以下であることがより好ましい。
また、第１のはんだ粒子に対する第２のはんだ粒子の含有量比は、第１のはんだ粒子と第２のはんだ粒子との好ましい関係を平均粒子径比で規定した場合と同様に５倍〜１０倍の範囲内であることが好ましい。
【００２７】
このような場合、第１のはんだ粒子と第２のはんだ粒子との好ましい関係を平均粒子径比で規定した場合と概ね同様の効果を得ることが可能である。なお、第２のはんだ粒子の平均粒子径の下限値は特に限定されるものではないが、コストや製造性の観点からは１μｍ以上であることが好ましい。
【００２８】
なお、第１のはんだ粒子としてＳ−１規格やＳ−２規格のはんだ粒子を利用することも可能であるが、この場合、微細ピッチでのはんだ付けが困難となる場合があるので、上述したようにＳ−３規格〜Ｓ−５規格のはんだ粒子を用いることが好ましい。
【００２９】
以上に説明したように２種類以上の平均粒子径の異なるはんだ粒子を含む場合において、ソルダペースト中に含まれるはんだ成分の含有量は、従来の上限値であった９２重量％以上とすることも可能である。
【００３０】
また、フラックス等の残渣の発生量を少なくすることができる点ではソルダペースト中に含まれる全はんだ粒子の含有量は多ければ多いほど好ましいが、多すぎる場合にはソルダペーストの流動性が低下して、現在利用されている印刷法等を利用して回路基板等にソルダペーストを塗布することが困難になる場合もある。従って、このような観点も考慮してソルダペースト中に含まれる全はんだ粒子の含有量を選択することが好ましい。
【００３１】
次に、本発明のソルダペーストに用いられるはんだ粒子の組成や、フラックス成分の組成等について説明する。
本発明に用いられるはんだ粒子としては、公知のソルダペーストに用いられるはんだ材料であれば如何なるものでも利用することができ、例えば、Ｓｎ−Ｐｂ系、Ｓｎ−Ｐｂ−Ｂｉ系、Ｂｉ−Ｓｎ系、Ｓｎ−Ｐｂ−Ａｇ系、Ｓｎ−Ａｇ系、Ｐｂ−Ａｇ系、Ｐｂ−Ｓｎ−Ａｇ系等のはんだ材料を用いることができる。なお、上記に説明したような相対的に小さい粒子径からなる第２のはんだ粒子としては、製造性や取り扱いの容易さから酸化しにくいはんだ材料を用いることが好ましい。
【００３２】
また、本発明に用いられるフラックス成分としても公知の材料であれば如何なる材料でも利用することができる。具体的には公知の粘着剤及び粘度調整剤等を混合してフラックスを調整することができ、例えば、粘着剤としては、ロジンやその誘導体、あるいは、これに代る有機酸が利用でき、また粘度調整剤としては、ミネラルスピリットやカルビトール系溶剤等を利用することができる。
【００３３】
なお、上述したようにソルダペースト中に含まれる全はんだ粒子の含有量は多い場合にはソルダペーストの流動性が低下する場合があるが、フラックス成分の組成・物性を調整することによって流動性の低下を抑制することができる。
【００３４】
さらに、本発明のソルダーペストには必要に応じてはんだ粒子およびフラックス以外の他の成分を添加してもよい。例えば、はんだ付け時にパッド間を半田付けしてしまうブリッジを防止するためにフィラーを適量添加してもよい。
【図面の簡単な説明】
【００３５】
【図１】本発明のソルダペーストのはんだ粒子の分散状態を説明するための模式断面図である。
【図２】従来のソルダペーストのはんだ粒子の分散状態を説明するための模式断面図である。
【符号の説明】
【００３６】
１  第１のはんだ粒子（親玉）
２  第２のはんだ粒子（小玉）
【図１】
2005081382.tif 000002
【図２】
2005081382.tif 000003